(57)【要約】【課題】スラグ成分組成、溶鋼の昇熱処理および攪拌処理の適正化により、脱硫と清浄化とを同時に促進させ、極低硫高清浄鋼を効率よく安定して溶製できる方法を提供する。【解決手段】溶鋼を下記の工程１〜４により処理する極低硫高清浄鋼の溶製方法である。工程１：大気圧下において取鍋内溶鋼にＣａＯ系フラックスを添加する工程、工程２：工程１の後に取鍋内溶鋼中に攪拌ガスを吹き込んで攪拌するとともに、溶鋼に酸化性ガスを供給し、生成した酸化物をＣａＯ系フラックスと混合する工程、工程３：酸化性ガスの供給を停止し、取鍋内溶鋼中に攪拌ガスを吹き込んで脱硫および介在物除去を行う工程、工程４：工程３の後に溶鋼をＲＨ真空脱ガス装置を用いて処理するに際し、ＲＨ真空槽内に酸化性ガスを供給して溶鋼温度を上昇させる工程。前記の溶製方法において、工程１または工程２においてＡｌを添加し、工程４を省略してもよい。【選択図】図１
2007277647.tif 000002
【特許請求の範囲】
【請求項１】
溶鋼を下記の工程１〜４で示される工程により処理することを特徴とする極低硫高清浄鋼の溶製方法。
工程１：大気圧下において取鍋内溶鋼にＣａＯ系フラックスを添加する工程
工程２：前記工程１の後に大気圧下において取鍋内溶鋼中に攪拌ガスを吹き込むことにより該溶鋼および前記ＣａＯフラックスを攪拌するとともに、溶鋼に酸化性ガスを供給し、酸化性ガスと溶鋼との反応により生成した酸化物をＣａＯ系フラックスと混合する工程
工程３：前記酸化性ガスの供給を停止し、大気圧下の前記取鍋内溶鋼中に攪拌ガスを吹き込むことにより脱硫および介在物除去を行う工程
工程４：前記工程３の後に前記取鍋内溶鋼をＲＨ真空脱ガス装置を用いて処理するに際し、ＲＨ真空槽内に酸化性ガスを供給して溶鋼温度を上昇させる工程
【請求項２】
溶鋼を下記の工程１〜３で示される工程により処理する極低硫高清浄鋼の溶製方法であって、下記工程１または工程２において溶鋼中にＡｌを添加した後、工程２において純酸素換算量で溶鋼１トン（ｔ）当たり０．４Ｎｍ3以上の酸化性ガスを該溶鋼に吹込むかまたは吹き付けることを特徴とする極低硫高清浄鋼の溶製方法。
工程１：大気圧下において取鍋内溶鋼にＣａＯ系フラックスを添加する工程
工程２：前記工程１の後に大気圧下において取鍋内溶鋼中に攪拌ガスを吹き込むことにより該溶鋼および前記ＣａＯフラックスを攪拌するとともに、溶鋼に酸化性ガスを供給し、酸化性ガスと溶鋼との反応により生成した酸化物をＣａＯ系フラックスと混合する工程
工程３：前記酸化性ガスの供給を停止し、大気圧下の前記取鍋内溶鋼中に攪拌ガスを吹き込むことにより脱硫および介在物除去を行う工程
【請求項３】
前記工程３において、酸化性ガスの供給を停止した後に攪拌ガスを吹き込む時間を、４分間以上とすることを特徴とする請求項２に記載の極低硫高清浄鋼の溶製方法。
【請求項４】
前記工程３による処理終了後におけるスラグ中のＣａＯとＡｌ2Ｏ3との質量含有率の比を０．９〜２．５とし、同スラグ中のＦｅＯおよびＭｎＯの質量含有率の合計を８％以下とすることを特徴とする請求項１〜３のいずれかに記載の極低硫高清浄鋼の溶製方法。
【請求項５】
前記工程４において、酸化性ガスの供給を停止した後に、引き続きＲＨ真空脱ガス処理装置内における溶鋼の環流を継続して該溶鋼中の介在物を除去する処理を行うことを特徴とする請求項１または４に記載の極低硫高清浄鋼の溶製方法。
【請求項６】
前記酸化性ガスが酸素ガスまたは酸素ガスおよび不活性ガスの混合ガスであることを特徴とする請求項１〜５のいずれかに記載の極低硫高清浄鋼の溶製方法。
【請求項７】
前記酸化性ガスの供給は、水冷構造を有する上吹きランスを用いて、溶鋼表面に吹き付けることにより行うことを特徴とする請求項１〜６のいずれかに記載の極低硫高清浄鋼の溶製方法。
【請求項８】
前記工程１〜３のうちの１つ以上の工程において、取鍋内の溶鋼中に、その管内と管外とで溶鋼表面を隔絶する浸漬管を浸漬することなく、溶鋼を処理することを特徴とする請求項１〜７のいずれかに記載の極低硫高清浄鋼の溶製方法。
【請求項９】
転炉にて吹錬された溶鋼を前記取鍋に出鋼する際に、該取鍋への転炉スラグの流入を抑制することを特徴とする請求項１〜８のいずれかに記載の極低硫高清浄鋼の溶製方法。
【発明の詳細な説明】
【技術分野】
【０００１】
本発明は清浄度に優れた極低硫鋼の溶製方法に関し、詳しくは、ＣａＯ系フラックスの添加、溶鋼のガス攪拌および酸化性ガスの供給により脱硫および介在物除去を行い、特に、鋼中のＳ含有率が１０ｐｐｍ以下でかつ全酸素含有率の低い極低硫高清浄鋼を溶製する方法に関する。
【背景技術】
【０００２】
近年、鉄鋼材料に対して厳しくかつ高い性能や特性が要求されるにともない、高清浄度を有し、鋼中の硫黄（Ｓ）含有率が例えば１０ｐｐｍ以下といった極低硫鋼（以下、「高清浄極低硫鋼」とも称する）の使用ニーズが高まっている。極低硫鋼を溶製する場合には、溶製の予備処理工程において、ＣａＯ、Ｎａ2ＣＯ3、金属Ｍｇなどの脱硫剤を添加して脱硫するのが一般的である。しかし、溶銑予備処理工程において脱硫された溶銑は、次の転炉吹錬工程におけるスクラップや媒溶剤からの硫黄源の侵入、および溶銑予備処理工程における残留スラグからの復硫により硫黄汚染されるため、溶銑予備処理のみで極低硫鋼を製造することは極めて難しい。そのため、極低硫鋼を溶製する場合には、成品で要求されるＳ含有率のレベルに応じて、転炉出鋼後の二次精錬工程において溶鋼脱硫処理が実施される。
【０００３】
二次精錬工程において溶鋼脱硫処理を実施し、高清浄度極低硫鋼を溶製する場合には、処理中における溶鋼の温度低下の補償、脱硫能の確保および溶鋼の清浄度確保が極めて重要である。
【０００４】
温度低下の補償に関しては、電気アーク加熱法、電磁誘導加熱法などがあるが、電気エネルギーを使用するため、昇熱エネルギーがコスト高となり経済的に不利である。一方、Ａｌを添加し酸素を付加する方法（以下、「Ａｌ昇熱法」とも記す）は、電気エネルギーを使用する昇熱法に比べて低コストであることから利用される場合があるが、Ａｌ2Ｏ3またはＦｅＯの生成により介在物の増加をもたらす欠点がある。この対策として、例えば、取鍋溶鋼内に円錐状の浸漬管などを浸漬させ、その浸漬管内部でＡｌ昇熱を行う特許文献１に開示されたような昇熱方法が実施されている。しかし、この方法では、ポーラスノズルを通して吹き込まれる攪拌ガスによる攪拌強度が弱いため、取鍋内溶鋼の温度の均一化には長時間を要するという問題があった。また、脱硫処理に際してＡｌ昇温法を用いると、スラグ中のＡｌ2Ｏ3濃度が上昇してスラグのサルファイドキャパシティー（脱硫能）が低下するため、Ａｌ昇温法は脱硫の進行が阻害されることを許容した上で用いられる技術であった。このように、スラグを用いることによる極低硫化が困難であることから、同文献の実施例には、生成したＡｌ2Ｏ3とスラグとの混合を極力排除し、脱硫処理については、別途、脱硫用フラックスを吹き込む方法が示されている。
【０００５】
また、脱硫能を確保するための方法も提案されている。特許文献２には、ＣａＯ、ＭｇＯ、Ａｌ2Ｏ3、ＳｉＯ2の各成分組成および融点の範囲を規定し、流動性を確保したカルシウムアルミネート系合成脱硫剤が開示されている。しかし、合成脱硫剤は、事前に所定の成分組成に調整する必要があるため、原料をプリメルトあるいはプリミックスする工程が必要となり、このため、脱硫コストが上昇して経済性が損なわれる。また、同文献で開示された脱硫剤は、ＣａＯの存在下でＡｌ2Ｏ3を適切量存在させると脱硫促進に好都合であるとの知見に基づいてなされた発明ではあるものの、合成脱硫剤を多量に添加する必要があり、さらには、脱硫処理時間が長くなるといった問題を伴っていた。
【０００６】
また、特許文献３には、酸化鉄をＴ．Ｆｅで０．５〜６％含有し、かつ、ＣａＯ／（ＣａＯ＋Ａｌ2Ｏ3＋ＭXＯy）およびＡｌ2Ｏ3／（ＣａＯ＋Ａｌ2Ｏ3＋ＭXＯy）の値を適正化した脱硫剤が開示されている。また、この脱硫剤は酸化鉄を含有することにより顕著な溶融促進効果を発揮し、脱硫率を向上させるとされている。しかし、この脱硫剤は、酸化鉄を含有するため、溶鋼への添加による熱損失が大きく、同文献の実施例に示されたとおり、溶鋼中のＳ含有率も２０〜３０ｐｐｍ程度にまでしか低下しないため、鋼中Ｓ含有率を１０ｐｐｍ以下とすることが求められている近年の品質要求には応えられない。
【０００７】
さらに、特許文献４には、取鍋溶鋼中に浸漬した筒状浸漬管内を減圧して真空脱硫精錬することにより極低硫極低酸素鋼を製造する方法において、転炉からの出鋼時に取鍋中に生石灰、アルミナおよび螢石からなるフラックスを添加した後、溶鋼をガス攪拌してスラグ成分組成を適正範囲に調整する方法が開示されている。この方法は、Ａｌ2Ｏ3の吸収能が高く、かつ脱硫能の優れた取鍋スラグを利用して、ガス攪拌処理のみにより高清浄鋼を溶製する方法である。この方法では、スラグを活用するためのフラックスの積極的な溶融手段は、螢石の使用のみである。しかも、螢石を用いる溶融促進方法は、スラグの混合に長時間を要するのみならず、近年の環境問題に由来するフッ素排出規制により、操業が制約される。したがって、螢石を用いることなく極低硫極低酸素鋼を製造することができる溶製方法の開発が必要である。
【０００８】
また、特許文献５には、転炉で脱炭精錬した溶鋼を取鍋に受鋼し、その鋼中Ｓ含有率に応じてＣａＯおよびＡｌ2Ｏ3を投入し、真空中にて取鍋の底部から不活性ガスを吹き込んでスラグおよびメタルを攪拌し、極低硫鋼を溶製する方法が開示されている。ここでは、さらに、投入Ａｌ2Ｏ3に替えて金属Ａｌを溶鋼中に投入し、酸素を供給することにより燃焼させて溶鋼の昇熱に利用する方法も開示されている。しかし、この方法は、真空精錬下におけるスラグの強攪拌を必須としている。しかも、Ａｌは溶鋼の温度保持のために投入するのであって、Ａｌによる酸化反応の適正化に基づくＣａＯのスラグ化促進作用については示唆も配慮もなされていない。したがって、真空中での送酸による昇熱方法についても何ら具体的な開示はなされていない。
【０００９】
そして、特許文献６には、取鍋内のＡｌを含有する溶鋼および溶鋼上のスラグを不活性ガスで攪拌しつつ、溶鋼に酸化性ガスを供給することにより溶鋼を昇熱精錬する方法であって、攪拌動力と酸化性ガス中の純酸素供給速度との比を適正範囲にする溶鋼の極低硫化および清浄化方法が開示されている。しかし、この方法は、溶鋼の温度降下防止または昇熱を目的とするものであって、酸化性ガスの供給により生成したＡｌ2Ｏ3を速やかにスラグに吸収させるために溶鋼上のスラグを利用するにすぎない。また、スラグの存在による脱硫能力の向上について指摘されてはいるものの、そのようなスラグを積極的に生成させて、これを利用するという思想はみられない。したがって、実施例に示されたとおり、攪拌可能なスラグ量は９〜１０ｋｇ／ｔと少ない。
【００１０】
上述のとおり、従来の技術は、溶鋼の昇熱、スラグ制御、および攪拌のいずれか一つに着目したものであり、スラグを脱硫に適した成分組成に制御して脱硫を促進させ、同時に鋼の清浄化を図ることのできる精錬方法とはいい難い。したがって、エネルギーコストの低減をはじめとして、優れた経済性のもとに、極低硫かつ高清浄度を備えた鋼の溶製方法を確立するには、解決されねばならない課題が残されている。
【００１１】
【特許文献１】特開昭６３−６９９０９号公報（特許請求の範囲および２頁右上欄１１行〜左下欄３行）
【特許文献２】特開２００２−６０８３２号公報（特許請求の範囲および段落［０００４］〜［０００６］）
【特許文献３】特開２００４−２０４３０７号公報（特許請求の範囲および段落［００１２］〜［００１４］）
【特許文献４】特開平８−１０９４１１号公報（特許請求の範囲および段落［００４７］〜［００５５］）
【特許文献５】特開２００２−３３９０１４号公報（特許請求の範囲、段落［０００７］〜［００１２］および［００１９］）
【特許文献６】特開平９−８７７３０号公報（特許請求の範囲、段落［００１４］、［００１５］および［００７０］）
【発明の開示】
【発明が解決しようとする課題】
【００１２】
前記のとおり、従来の極低硫鋼および高清浄鋼の溶製方法には下記の問題が残されている。すなわち、（ａ）二次精錬工程における温度低下を補償するためにＡｌ昇温法を用いると、Ａｌ2Ｏ3またはＦｅＯの生成により溶鋼中の介在物の増加をもたらすほか、スラグ中のＡｌ2Ｏ3含有率が上昇してスラグの脱硫能が低下する、（ｂ）螢石を含有するフラックスを用いた溶融促進法とガス攪拌法との併用法では、スラグの混合に時間を要し、また、フッ素排出規制により操業が制約される、（ｃ）酸化性ガスの吹き付けにより溶鋼中のＡｌを酸化発熱させながら不活性ガスによりスラグを攪拌する方法では、攪拌可能なスラグ量が少なすぎる、などである。
【００１３】
本発明は、上記の問題に鑑みてなされたものであり、その課題は、ＣａＯ系フラックスの添加、溶鋼および上記フラックスのガス攪拌ならびに酸化性ガスの供給を適正化することにより、高い脱硫効率を確保するとともに介在物を効果的に除去し、特に、鋼中Ｓ含有率が１０ｐｐｍ以下でかつ高清浄性をも兼備した極低硫高清浄鋼の溶製方法を提供することにある。
【課題を解決するための手段】
【００１４】
本発明は、溶鋼の昇熱処理およびスラグ成分組成の制御、ならびに溶鋼およびスラグの攪拌処理の適正化を図ることにより、脱硫と清浄化とを同時に促進させ、高清浄度を有する極低硫溶鋼を効率よく安定して製造できる精錬方法である。すなわち、本発明の要旨は、下記の（１）〜（９）に示される極低硫高清浄鋼の溶製方法にある。
【００１５】
（１）溶鋼を下記の工程１〜４で示される工程により処理することを特徴とする極低硫高清浄鋼の溶製方法（以下、「第１発明」とも記す）。
工程１：大気圧下において取鍋内溶鋼にＣａＯ系フラックスを添加する工程
工程２：前記工程１の後に大気圧下において取鍋内溶鋼中に攪拌ガスを吹き込むことにより該溶鋼および前記ＣａＯフラックスを攪拌するとともに、溶鋼に酸化性ガスを供給し、酸化性ガスと溶鋼との反応により生成した酸化物をＣａＯ系フラックスと混合する工程
工程３：前記酸化性ガスの供給を停止し、大気圧下の前記取鍋内溶鋼中に攪拌ガスを吹き込むことにより脱硫および介在物除去を行う工程
工程４：前記工程３の後に前記取鍋内溶鋼をＲＨ真空脱ガス装置を用いて処理するに際し、ＲＨ真空槽内に酸化性ガスを供給して溶鋼温度を上昇させる工程
（２）溶鋼を下記の工程１〜３で示される工程により下記の順序で処理する極低硫高清浄鋼の溶製方法であって、下記工程１または工程２において溶鋼中にＡｌを添加した後、工程２において純酸素換算量で溶鋼１トン（ｔ）当たり０．４Ｎｍ3以上の酸化性ガスを該溶鋼に吹込むかまたは吹き付けることを特徴とする極低硫高清浄鋼の溶製方法（以下、「第２発明」とも記す）。
工程１：大気圧下において取鍋内溶鋼にＣａＯ系フラックスを添加する工程
工程２：前記工程１の後に大気圧下において取鍋内溶鋼中に攪拌ガスを吹き込むことにより該溶鋼および前記ＣａＯフラックスを攪拌するとともに、溶鋼に酸化性ガスを供給し、酸化性ガスと溶鋼との反応により生成した酸化物をＣａＯ系フラックスと混合する工程
工程３：前記酸化性ガスの供給を停止し、大気圧下の前記取鍋内溶鋼中に攪拌ガスを吹き込むことにより脱硫および介在物除去を行う工程
（３）前記工程３において、酸化性ガスの供給を停止した後に攪拌ガスを吹き込む時間を、４分間以上とすることを特徴とする前記（２）に記載の極低硫高清浄鋼の溶製方法（以下、「第３発明」とも記す）。
【００１６】
（４）前記工程３による処理終了後におけるスラグ中のＣａＯとＡｌ2Ｏ3との質量含有率の比を０．９〜２．５とし、同スラグ中のＦｅＯおよびＭｎＯの質量含有率の合計を８％以下とすることを特徴とする前記（１）〜（３）のいずれかに記載の極低硫高清浄鋼の溶製方法（以下、「第４発明」とも記す）。
【００１７】
（５）前記工程４において、酸化性ガスの供給を停止した後に、引き続きＲＨ真空脱ガス処理装置内における溶鋼の環流を継続して該溶鋼中の介在物を除去する処理を行うことを特徴とする前記（１）または（４）に記載の極低硫高清浄鋼の溶製方法（以下、「第５発明」とも記す）。
【００１８】
（６）前記酸化性ガスが酸素ガスまたは酸素ガスおよび不活性ガスの混合ガスであることを特徴とする前記（１）〜（５）のいずれかに記載の極低硫高清浄鋼の溶製方法（以下、「第６発明」とも記す）。
【００１９】
（７）前記酸化性ガスの供給は、水冷構造を有する上吹きランスを用いて、溶鋼表面に吹き付けることにより行うことを特徴とする前記（１）〜（６）のいずれかに記載の極低硫高清浄鋼の溶製方法（以下、「第７発明」とも記す）。
【００２０】
（８）前記工程１〜３のうちの１つ以上の工程において、取鍋内の溶鋼中に、その管内と管外とで溶鋼表面を隔絶する浸漬管を浸漬することなく、溶鋼を処理することを特徴とする前記（１）〜（７）のいずれかに記載の極低硫高清浄鋼の溶製方法（以下、「第８発明」とも記す）。
【００２１】
（９）転炉にて吹錬された溶鋼を前記取鍋に出鋼する際に、該取鍋への転炉スラグの流入を抑制することを特徴とする前記（１）〜（８）のいずれかに記載の極低硫高清浄鋼の溶製方法（以下、「第９発明」とも記す）。
【００２２】
本発明において、「極低硫高清浄鋼」とは、Ｓ含有率が極低水準まで低減された全酸素含有率の低い鋼を意味し、例えば、Ｃａ添加処理を行わない状態で鋼材製品中のＳ含有率が１０ｐｐｍ以下であるとともに、鋼中の溶存酸素および介在物中の酸素の合計量である全酸素含有率（以下、「Ｔ．［Ｏ］」とも記す）が３０ｐｐｍ以下である鋼をいう。さらに好ましくは、鋼材製品中のＳ含有率が６ｐｐｍ以下で、Ｔ．［Ｏ］が１５ｐｐｍ以下である鋼を意味する。
【００２３】
また、「ＣａＯ系フラックス」とは、ＣａＯ含有率が４５質量％以上のフラックスを意味し、例えば、生石灰単味、および、生石灰を主体としてＡｌ2Ｏ3、ＭｇＯなどの成分を含有するフラックスが該当する。
【００２４】
「酸化性ガス」とは、鋼の溶融温度領域において、Ａｌ、Ｓｉ、Ｍｎ、Ｆｅなどの合金元素を酸化させる能力を有するガスを意味し、酸素ガス、二酸化炭素ガスなどの単味ガス、それら単味ガスの混合ガスならびに上記ガスと不活性ガスまたは窒素との混合ガスが該当する。なお、「不活性ガス」とは、周期律表１８族の元素を意味し、例えばアルゴン、ヘリウム、ネオンなどが該当する。
【００２５】
以下の説明において、成分含有率を表す「％」は、「質量％」を意味するものとする。
【００２６】
本発明者らは、前述の課題を解決するために、脱硫の促進と高清浄化を同時に達成できる極低硫高清浄鋼の溶製方法を検討し、下記の（ａ）〜（ｃ）の知見を得て、上記の本発明を完成させた。
【００２７】
（ａ）第１発明の基礎知見および各工程の機能
上述したとおりの極低硫化と高清浄化とを同時に満足する極低硫高清浄鋼を溶製するためには、下記の（ａ）−１〜（ａ）−４に示す工程１〜工程４の処理により溶鋼を精錬することが有効である。
【００２８】
溶鋼にＡｌおよび酸素を供給すると、溶鋼温度が上昇するとともにＡｌ2Ｏ3が生成する。このＡｌ2Ｏ3は、溶鋼温度の上昇とともに溶鋼表面に浮上し、浮上後にスラグに吸収される。この時、高温下でＡｌ2Ｏ3とスラグとが一体化し、このスラグによるＡｌ2Ｏ3の吸収により、スラグの成分組成は変化する。さらに、酸素の供給にともない徐々にＡｌ2Ｏ3が生成し、順次浮上してくるため、スラグの成分組成の変化は緩やかであり、Ａｌ2Ｏ3の添加や合成フラックスの添加の場合のような急激なスラグの組成変化は生じない。また、Ａｌ2Ｏ3は溶鋼表面全体に均一に浮上してくるため、スラグ全体に分散し、一括添加の場合のような局部添加とはならないため、スラグの攪拌が弱くても十分に攪拌混合できるとともに混合時間も短縮できる。
【００２９】
したがって、溶鋼へのＡｌおよび酸素供給によって生じるＡｌ2Ｏ3成分をスラグ成分組成の制御に活用することにより、高温でのＡｌ2Ｏ3成分の混合と緩やかな組成変化、およびＡｌ2Ｏ3成分の均一な分散を図り、スラグ成分組成の制御を可能とすることができる。その結果、強攪拌や螢石の使用を回避することができる。
【００３０】
溶鋼へのＡｌおよび酸素の供給によるＡｌ2Ｏ3の生成、およびスラグへのＡｌ2Ｏ3成分の吸収が可能であることは、上述のとおりである。このような条件下において脱硫を進行させるためには、予めＣａＯ成分を添加しておく必要がある。
【００３１】
（ａ）−１  工程１
工程１では、脱硫を進行させるため、大気圧下において溶鋼にＣａＯ系フラックスを添加する。ここで、ＣａＯを大気圧下にて添加する理由は、次工程において酸化精錬を行うことから、工程１において精錬コストを上昇させる減圧下でのＣａＯ添加を行う必要がないからである。ＡｌはＣａＯ系フラックスの添加前に溶鋼に供給しておくことを基本とするが、ＣａＯ系フラックスの添加と同時であってもよい。
【００３２】
（ａ）−２  工程２
次に、工程２において、大気圧下の取鍋溶鋼中に不活性ガスを吹き込むことにより溶鋼および添加されたフラックスを攪拌するとともに、溶鋼に酸化性ガスを供給し、酸化性ガスと溶鋼との反応により生成した酸化物をＣａＯ系フラックスに混合させる。この処理は、溶鋼中のＡｌと酸素とを反応させ、生成したＡｌ2Ｏ3成分を利用することによりスラグ成分組成を制御し、またスラグの溶融を促進させるためのものである。ここで、不活性ガスを吹き込むのは、溶鋼への酸化性ガスの吸収を円滑に進行させるためである。不活性ガスの吹き込みを行わずに、酸化性ガスのみを供給すると、酸化性ガスと溶鋼表面の衝突領域のみにおいて酸化反応が進行し、Ａｌ2Ｏ3の均一分散が阻害されるからである。
【００３３】
工程２において、スラグ成分組成の制御とその溶融が進行するとともに、脱硫反応が進行する。しかし、この酸化性ガスの供給時間では脱硫反応が飽和するまでは進行せず、スラグには脱硫余力が残っている。ここで、「脱硫余力」とは、後述するとおり、スラグの成分組成により支配される脱硫能力を意味する。また、スラグの成分組成を変化させるほどの量ではないが、溶鋼中に介在物としてＡｌ2Ｏ3が数十ｐｐｍ残留している。
【００３４】
（ａ）−３  工程３
そこで、前記工程２の後に、工程３において、酸化性ガスの供給を停止し、大気圧下で溶鋼中に攪拌ガスを吹き込むことにより、脱硫および介在物の除去処理を行う。この処理により、脱硫余力を有するスラグによるさらなる脱硫と、不要な残留介在物の除去を図る。ここでいう「脱硫余力」とは、スラグの成分組成により支配されるサルファイドキャパシティー、すなわち「脱硫能」を意味する。このサルファイドキャパシティーは、スラグ中にＦｅＯやＭｎＯなどの低級酸化物が存在すると低下する。したがって、脱硫力を最大限に発揮するためには、スラグ成分組成の制御を行い、低級酸化物の濃度を低減する必要がある。
【００３５】
前記工程２では、酸化性ガスの供給により、不可避的に低級酸化物が生成する。このため、工程２の後に、工程３において不活性ガスを吹き込み、これらの低級酸化物の濃度を低減させることによりさらに脱硫を促進させることができるのである。
【００３６】
（ａ）−４  工程４
最後に、工程４を実施する。前記工程１〜工程３においては、大気圧下において取鍋内溶鋼を処理するが、この処理の後に、取鍋をＲＨ式真空脱ガス処理装置（以下、「ＲＨ装置」とも記し、ＲＨ装置による処理を「ＲＨ処理」とも記す）に移送し、ＲＨ処理において酸化性ガスを溶鋼に供給して溶鋼温度を上昇させ、さらに、その後、ＲＨ装置内において溶鋼を環流させる。この工程を経ることにより、さらに脱硫率と清浄度を高めることができる。これは下記の理由による。
【００３７】
すなわち、前記工程２においても昇温は可能であるが、その主目的は、スラグ成分組成の制御による脱硫の促進である。このため、溶鋼温度が低すぎる場合であっても、酸素供給による溶鋼の昇温量は制限される場合がある。例えば、処理前の溶鋼温度が計画値よりも低い場合は、酸化性ガス供給量を増加して溶鋼温度を上昇させる必要がある。しかし、酸化性ガス供給量を増加させるとＡｌ2Ｏ3の生成量が多くなるため、ＣａＯの投入量も増加せざるを得ない。その結果、スラグ量の増大を招く。
【００３８】
そこで、本発明では、下記の方法を採用した。つまり、工程２における酸化性ガス供給量は、脱硫を主目的としたスラグの成分組成制御に適した酸素供給量とする。この場合、溶鋼温度はやや低くなる場合がある。この温度不足分は、いずれかの段階において補償する必要がある。前述したとおり、酸化性ガスを用いて昇温を図ると、スラグ中のＦｅＯおよびＭｎＯの濃度が上昇し、スラグから溶鋼への復硫が起こる恐れがある。そこで、ＲＨ処理においては、スラグと溶鋼間の反応がほとんど進行しないことに着目した。
【００３９】
ＲＨ処理におけるスラグ−溶鋼間反応は反応速度が遅いため、ＲＨ処理中にスラグ中のＦｅＯ、ＭｎＯ濃度あるいはＡｌ2Ｏ3濃度が増加しても、復硫が生じにくい。そこで、工程２において溶鋼温度が不足する場合は、第４工程として、ＲＨ処理において酸化性ガスを供給して、溶鋼温度を上昇させればよい。この方法によって、工程１〜工程３における脱硫効果を高め、さらに、脱硫効果を損ねることなく溶鋼温度を補償することができる。
【００４０】
以上に説明した工程１〜工程４による処理を上記の順序で行うことにより、溶鋼の昇温およびスラグの成分組成制御を同時に行うことが可能となり、その結果、溶鋼およびスラグの強攪拌ならびに合成脱硫剤および螢石の使用を抑制して、効率的に脱硫を図ることができる。
【００４１】
（ｂ）工程１〜工程３による処理効果の確認
本発明の方法に基づき、工程１〜工程３による処理の効果を確認するための予備試験１を行った。
【００４２】
図１は、本発明の方法における工程１〜工程３の処理状況を模式的に示す図である。取鍋１内に収容された２５０ｔの溶鋼２に、ＣａＯを溶鋼１トン（ｔ）当たり８ｋｇ（以下、「８ｋｇ／ｔ」とも記す）添加した後、大気圧下において、溶鋼１ｔ当たり０．０１２Ｎｍ3／ｍｉｎ（以下、「０．０１２Ｎｍ3／ｍｉｎ・ｔ」とも記す）のＡｒガスを昇降可能な不活性ガス吹き込み用浸漬ランス４を通して吹き込みながら、酸素ガスを０．１５０Ｎｍ3／ｍｉｎ・ｔの吹き付け速度にて昇降可能な酸化性ガス上吹きランス５を通して１０分間にわたり、合計で溶鋼１ｔ当たり１．５Ｎｍ3（以下、「１．５Ｎｍ3／ｔ」とも記す）上吹きした。酸素の上吹きを終了後、引き続き溶鋼にＡｒガスを吹き込み、７分間攪拌を行った。なお、図中の番号３はスラグを、また、番号６は取鍋のカバーを示す。
【００４３】
予備試験１における比較試験として、ＣａＯのみを８ｋｇ／ｔ添加し、酸素を供給せずに１７分間Ａｒガスの吹き込みによる攪拌を行った試験、および、ＣａＯとＡｌ2Ｏ3の混合比が質量比で６０：４０である混合フラックスを９ｋｇ／ｔ添加し、酸素を供給せずに１７分間Ａｒガスの吹き込みによる攪拌を行う試験を行った。なお、いずれの試験においても、転炉からの出鋼時にＡｌを溶鋼に添加し、Ａｒガスの吹込みによる攪拌前における溶鋼中のＡｌ含有率を０．２５％に調整した。試験結果を表１に示す。
【００４４】
【表１】
2007277647.tif 000003
【００４５】
同表に示される結果から、予備試験１における本発明の方法による試験では、他の２つの比較試験に比較して、処理後Ｓ含有率が低く、介在物量の指標となるＴ．［Ｏ］も低いことがわかる。これは、本発明の方法にしたがって、Ａｌと供給酸素との反応により生成したＡｌ2Ｏ3を用いる方が、スラグ成分組成の制御が図りやすく、脱硫反応が促進することによる。また、Ｔ．［Ｏ］の値が低いのは、スラグの溶融が促進され、スラグによる介在物の吸収能が向上したからである。これらの結果は、換言すれば、生成したＡｌ2Ｏ3とスラグとの混合が促進された結果、Ｔ．［Ｏ］の値が低下したことを意味しており、したがって、本発明の方法のように、溶鋼への酸化性ガス供給により生成したＡｌ2Ｏ3を利用してスラグの成分組成制御を行う方法が脱硫および清浄化の同時処理に有効であることを示している。
【００４６】
さらに本発明の効果を高める第２発明〜第９発明の基礎となった知見について下記に説明する。
【００４７】
（ｃ）第２発明〜第９発明の基礎知見
（ｃ）−１  酸化性ガスの供給量
第２発明は、溶鋼中にＡｌを添加した後、工程２において酸化性ガスを供給して、Ａｌと酸素とを反応させるに当たり、酸化性ガスの好ましい供給量を規定するものである。
【００４８】
本発明者らは、酸化性ガス供給量の好ましい範囲を把握するため、酸化性ガスの供給量を種々変化させて、脱硫率に及ぼす効果を調査した。その結果、酸化性ガスの供給量を純酸素換算量で０．４Ｎｍ3／ｔ以上とすることにより、９０％以上の脱硫率を得ることができた。これに対して、酸化性ガスの供給量が純酸素換算量で０．４Ｎｍ3／ｔ未満においては、脱硫率は上記の値よりも５〜１０％低い値となった。これは、酸化性ガスの供給量が少なくなると、生成するＡｌ2Ｏ3量が減少し、スラグの溶融が不完全になることによる。したがって、酸化性ガスの供給量を純酸素換算量で０．４Ｎｍ3／ｔ以上とすることにより、脱硫率を一層高められることが判明した。なお、酸化性ガスの供給量に応じて、Ａｌ添加量およびＣａＯ添加量を調整する必要があることはいうまでもない。
【００４９】
（ｃ）−２  攪拌ガス吹込み時間
第３発明は、酸化性ガスの供給停止後における攪拌ガスの好ましい吹込み時間を規定するものである。
【００５０】
本発明では、Ａｌ2Ｏ3の生成後においてもスラグは脱硫余力を有しているため、不活性ガスを吹き込んで攪拌を継続し、脱硫を促進させる。この脱硫促進処理における好ましい攪拌時間を下記の方法にて検討した。Ａｒガス吹込み流量を０．００８〜０．０２０Ｎｍ3／ｍｉｎ・ｔの範囲とし、吹き込み時間を変化させて脱硫率に及ぼす効果を調査した。その結果、吹き込み時間が４分以上の場合には、脱硫率は高位でほぼ一定値を示したのに対して、吹込み時間が４分未満では、脱硫率は上記の値よりも３〜１０％低下し、かつ変動量が増加した。これは、スラグ中のＦｅＯやＭｎＯを十分に還元することができなかったために、スラグによる脱硫が阻害されたことによる。スラグの脱硫力を十分に確保するには、ＦｅＯやＭｎＯの還元を行う必要がある。上記の結果から、酸化性ガスの供給停止後、攪拌用の不活性ガスを４分間以上吹き込むことにより、脱硫率を一層高位で安定化することができ、好ましいことが明らかとなった。
【００５１】
（ｃ）−３  スラグの成分組成
第４発明は、前記工程３による処理の終了後におけるスラグの好ましい成分組成を規定するものである。
【００５２】
本発明では、溶鋼への酸化性ガス供給により生成したＡｌ2Ｏ3をスラグ成分組成の制御に利用して、脱硫を促進させる。そこで、脱硫を進行させるスラグにも好ましい成分組成が存在すると考え、処理後のスラグ成分組成と脱硫率の関係を調査した。その結果、処理後のスラグ中のＣａＯとＡｌ2Ｏ3との質量含有率の比が０．９〜２．５であり、かつ、スラグ中のＦｅＯとＭｎＯとの質量含有率の合計が８％以下の場合に、８０％以上の脱硫率が得られることが判明した。これに対して、上記の範囲を満足しない場合には、脱硫率は１３〜２５％低目の値となった。
【００５３】
また、処理後のスラグ中のＣａＯとＡｌ2Ｏ3との質量含有率の比が０．９〜２．５の場合は、処理後における溶鋼中のＴ．［Ｏ］は１４〜２０ｐｐｍであったが、この範囲を満足しない場合には、Ｔ．［Ｏ］は１８〜２５ｐｐｍと高い値となった。
【００５４】
これらの結果から、本発明において、処理後スラグの成分組成を上記の範囲内とすることにより、一層高い脱硫率が得られるとともに、溶鋼の清浄度をさらに高めることができることがわかった。このスラグ成分組成の制御は、前述したＣａＯ系フラックスの添加量により調整することができる。なお、本発明では螢石を使用せずとも上記目的を達成することができるが、添加フラックス中に混在するＣａＦ2成分の存在を排除するものではない。また、螢石を併用した場合に、脱硫能率の向上や処理後のＳ含有率の低下などの面で一層有利となることは勿論である。
【００５５】
（ｃ）−４  脱硫処理後のＲＨ処理
第５発明は、前記工程４において、酸化性ガスの供給停止後に、ＲＨ装置内における溶鋼の環流を継続して介在物除去処理を行う方法である。
【００５６】
前記工程３の処理によっても溶鋼の清浄化効果は得られるが、工程３により得られる以上の高清浄度が求められる場合には、酸化性ガスの供給停止後に、さらにＲＨ装置内における溶鋼の環流を継続することにより、一層清浄化を向上させることができる。工程３の処理後においても介在物は一部残留しているのに加えて、工程４において脱硫効率を高位に保持したまま昇熱処理を行うことにより溶鋼温度を調整すると、昇熱処理によりＡｌ2Ｏ3介在物が生成し、溶鋼に残留してしまう場合がある。そのような場合には、これらの介在物を除去するために、酸化性ガスの供給後、一定時間環流処理を行うことにより、溶鋼の清浄度をさらに一層高めることができる。
【００５７】
（ｃ）−５  酸化性ガスの種類
第６発明は、酸化性ガスとして酸素ガスまたは酸素ガスおよび不活性ガスの混合ガスを用いて鋼を溶製する方法である。
【００５８】
本発明の方法では、処理時間を短縮する観点からは、酸素などの酸化性ガス単体を用いることが好ましいが、反応の制御性を高める観点から、酸化性ガスに不活性ガスを混合することができる。第６発明において、「酸化性ガス」とは、前記のとおり、鋼の溶融温度領域において、Ａｌ、Ｓｉ、Ｍｎ、Ｆｅなどの元素を酸化させる能力を有するガスを意味し、酸素ガス、二酸化炭素ガスなどの単味ガス、それら単味ガスの混合ガスならびに上記ガスと不活性ガスまたは窒素ガスとの混合ガスが該当する。また、「不活性ガス」とは、周期律表１８族の元素、例えばアルゴン、ヘリウム、ネオンなどを意味する。
【００５９】
不活性ガスを混合することにより、単位時間当たりの酸素供給量を制御できるのに加えて、供給する酸化性ガス中の酸素分圧を低減できるため、反応を緩やかに進行させることができ、スラグ成分組成の制御性が向上する。
【００６０】
（ｃ）−６  酸化性ガスの供給方法
第７発明は、水冷構造を有する上吹きランスを用いて、酸化性ガスを溶鋼表面に吹き付けることにより、酸化性ガスの供給を行う溶製方法である。  
本発明の方法においては、酸化性ガスを上吹きランスを介して溶鋼表面に吹き付けることにより、脱硫率を安定化させることができる。その理由は、下記のとおりである。すなわち、酸化性ガスの供給には、この他に酸化性ガスを溶鋼内に吹き込む方法があるが、この場合には、酸化性ガスが溶鋼の静圧を受けるため、酸化性ガスの分圧が上昇する。酸化性ガスの分圧が過剰に上昇すると、酸化性ガスが溶鋼中のＡｌ以外の元素であるＦｅやＭｎなどと直接反応する。その結果、Ａｌ2Ｏ3生成量の制御が難しくなる上に、スラグ中ＦｅＯ含有率とＭｎＯ含有率の合計含有率を、第４発明で規定した好ましい上限値以下に維持することが難しくなるからである。さらに、第７発明のように酸化性ガスを上吹きすると、スラグ近傍に高温領域が生成するので、スラグの溶融および滓化に一層有利となる。
【００６１】
また、酸化性ガスを溶鋼中に吹き込むためのランスには、その溶損を防止するための工夫が必要になるが、ランスを浸漬せずに上吹きランスを介して溶鋼表面に吹き付ける方法では、ランスの溶損はほとんど問題とならない点でも有利である。
【００６２】
上記の理由により、溶鋼表面に酸化性ガスを吹き付けることにより、脱硫反応を一段と安定して進行させることができる。なお、上吹きランスは溶鋼あるいはスラグからの強い輻射熱を受けるため、耐久性の面から水冷構造とすることが好ましい。
【００６３】
（ｃ）−７  スラグ全体の均一流動の確保
第８発明は、取鍋内の溶鋼中に、その管内と管外とで溶鋼表面を隔絶する浸漬管を浸漬することなく、溶鋼を処理する方法である。
【００６４】
本発明の溶製方法では、溶鋼中で生成したＡｌ2Ｏ3を溶鋼の上表面に浮上させ、溶鋼の上表面に存在するスラグ全体に均一に分散供給することが重要である。したがって、スラグが少なくとも溶鋼表面全体にわたって均一に流動する必要がある。
【００６５】
精錬方法によっては、前記図１に示した取鍋を用いた精錬装置とは異なり、精錬容器内に収容された溶鋼内に浸漬管を浸漬し、浸漬管の内部に酸化性ガスを供給して精錬する方法も公知である。しかしながら、溶鋼内に浸漬管を浸漬する精錬方法においては、Ａｌ2Ｏ3の均一分散が浸漬管の存在により阻害される可能性がある。このような点を考慮すると、本発明の溶製方法において、精錬効果を最大限に発揮させるためには、前記図１に示したとおり、取鍋内に収容された溶鋼内に浸漬管を浸漬させずに溶鋼を精錬することが好ましい。
【００６６】
（ｃ）−８  取鍋内への転炉スラグの流入抑制
第９発明は、転炉吹錬された溶鋼を取鍋に出鋼する際に、取鍋への転炉スラグの流入を抑制し、溶鋼を溶製する方法である。
【００６７】
本発明の溶製方法においては、スラグ成分組成の制御が重要な要素を占めている。前記第１発明をはじめとして、スラグ成分組成の制御精度を高めるには、転炉からのスラグの混入量を極力最小にすることが重要である。したがって、本発明の溶製方法の前工程である転炉精錬において、転炉炉内で生成したスラグが本発明で使用する取鍋内に流入するのを抑制することにより、本発明の効果をさらに一層高めることができる。
【発明の効果】
【００６８】
本発明の溶製方法によれば、ＣａＯ系フラックスの添加、溶鋼およびフラックスのガス攪拌ならびに酸化性ガスの供給を適正化することにより、高い脱硫効率を確保するとともに介在物を効果的に除去できるので、極低水準までＳ含有率を低減させた高清浄鋼を安定して溶製することができる。したがって、本発明の方法は、Ｃａ添加処理などを行うことなく、優れた経済性のもとに、例えば、鋼中Ｓ含有率が１０ｐｐｍ以下で、かつ、全酸素含有率が３０ｐｐｍ以下の極低硫高清浄鋼を溶製することができる。
【発明を実施するための最良の形態】
【００６９】
本発明の方法は、前記のとおり、溶鋼を下記の工程１〜工程４により処理する極低硫高清浄鋼の溶製方法である。すなわち、工程１：大気圧下において取鍋内溶鋼にＣａＯ系フラックスを添加する、工程２：工程１の後に大気圧下において取鍋内溶鋼中に攪拌ガスを吹き込むことにより溶鋼およびＣａＯフラックスを攪拌するとともに、溶鋼に酸化性ガスを供給し、酸化性ガスと溶鋼との反応により生成した酸化物をＣａＯ系フラックスと混合する、工程３：酸化性ガスの供給を停止し、大気圧下の取鍋内溶鋼中に攪拌ガスを吹き込むことにより脱硫および介在物除去を行う、および、工程４：工程３の後に取鍋内溶鋼をＲＨ真空脱ガス装置を用いて処理するに際し、ＲＨ真空槽内に酸化性ガスを供給して溶鋼温度を上昇させる、により処理する極低硫高清浄鋼の溶製方法である。
【００７０】
以下に、本発明に係る極低硫高清浄鋼の溶製方法を実施するための好適態様につき、さらに詳細に説明する。
【００７１】
（１）工程１
（１）−１  ＣａＯ系フラックスの添加時期、添加方法および添加量
本工程では、転炉吹錬の終了後に出鋼され、取鍋内に収容された溶鋼の上部に、溶鋼脱硫処理に用いるＣａＯ系フラックスのうちの一部または全部を添加する。目標温度および目標Ａｌ含有率、および目標Ｓ含有率に応じて、Ａｌ添加量および酸化性ガス供給量が決定されるので、それに応じた量のＣａＯ系フラックスを添加する。ＣａＯ系フラックスは、所定量を一括して添加してもよいし、また、分割添加してもよい。
【００７２】
一括添加の場合は処理が簡便であり、また、分割添加の場合はスラグの溶融および滓化性が向上しやすい。ただし、工程１および工程２での添加を通算して、ＣａＯ系フラックスの全量を工程２での酸化性ガスの供給が完了するまでに添加し終える必要がある。この理由は、本発明においては、生成したＡｌ2Ｏ3を利用する性格上、酸化性ガスの供給後にＣａＯ系フラックスを添加しても、フラックスと生成Ａｌ2Ｏ3との反応が十分には進行せず、溶融および滓化促進が不十分となる恐れがあるからである。また、ＣａＯ系フラックスは融点が高いため、後続する工程２における酸化性ガスの供給により形成される高温領域を利用して、さらにＣａＯ系フラックスの溶融および滓化を促進させるのが好ましいからである。
【００７３】
なお、酸化性ガスの供給完了後にも取鍋内スラグの融点を上昇させるなどの目的でＣａＯ系フラックスを添加することがあるが、それは本発明の改良技術であって、本発明はそのようなフラックス添加を排除するものではない。
【００７４】
ＣａＯ系フラックスは、ＣａＯ含有率が４５％以上のフラックスを意味し、例えば、生石灰単味、および、生石灰を主体としてＡｌ2Ｏ3やＭｇＯなどを配合したフラックスを用いることができる。また、カルシウムアルミネートのような滓化性の良いプリメルト合成造滓剤を用いてもよい。極低硫高清浄鋼を溶製するための脱硫および清浄化を達成するためには、工程３以降において溶鋼上のスラグ成分組成を適正範囲に制御する必要があり、そのためには、工程２での酸化性ガスの供給が完了するまでにＣａＯ系フラックスをＣａＯ換算で６ｋｇ／ｔ以上添加するのが好ましく、より好ましくは８ｋｇ／ｔ以上を添加する。
【００７５】
ＣａＯ系フラックスの添加方法としては、ランスを介して溶鋼中に粉体吹込み（インジェクション）する方法、溶鋼表面に粉体吹き付けする方法、取鍋内の溶鋼上に上置きする方法、さらには、転炉からの出鋼時に取鍋内に添加する方法などのいずれの方法をも用いることができる。ただし、大気圧下にて処理する本発明の方法では、吹込みや吹き付けなどの専用設備を使用せずとも、出鋼時にＣａＯ系フラックスの全量を取鍋内に添加する方法が簡便で好適である。
【００７６】
ＣａＯ系フラックスの添加前における取鍋内溶鋼の成分組成は、Ｃ：０.０３〜０．２％、Ｓｉ：０.００１〜１.０％、Ｍｎ：０.０５〜２.５％、Ｐ：０.００３〜０.０５％、Ｓ：１１〜６０ｐｐｍ、Ａｌ：０．００５〜２．０％であり、温度は１５８０〜１７００℃程度であることが好ましい。ただし、これらの溶鋼成分の調整は、ＣａＯの添加後酸化性ガスの供給前に行ってもよい。
【００７７】
（１）−２  Ａｌの添加方法、添加量など
Ａｌの添加により、後の工程における溶鋼昇熱のための発熱源およびＡｌ2Ｏ3源が供給される。Ａｌは、溶鋼中の酸素やスラグ中の酸化鉄を還元して、最終的にはスラグ中のＡｌ2Ｏ3となり、スラグの融点を低下させて、溶鋼の脱硫および清浄化に有効に作用する。
【００７８】
極低硫高清浄鋼を溶製するための脱硫および清浄化を達成するためには、工程３以降において溶鋼上のスラグ成分組成を適正範囲に制御する必要があり、工程１および工程２を通算して酸化性ガスの供給が完了するまでに金属Ａｌ換算量で１．５ｋｇ／ｔ以上のＡｌを添加するのが好ましく、より好ましくは２ｋｇ／ｔ以上を添加する。Ａｌ添加量が１．５ｋｇ／ｔ未満では、生成するＡｌ2Ｏ3量が少なすぎ、スラグ制御へのＡｌ活用の効果が小さくなるのに加えて、ＣａＯ添加量の調整も必要となるからである。また、スラグ中の低級酸化物の十分な低減効果も小さくなるため、効果にややばらつきが大きくなる。
【００７９】
Ａｌの添加方法としては、ＣａＯ系フラックスの添加方法と同様に、溶鋼中にランスを介して粉体吹込みを行う方法、溶鋼表面に粉体吹き付けを行う方法、取鍋内溶鋼上に上置きする方法、さらには、転炉からの出鋼時に取鍋内に添加する方法などのいずれの方法をも用いることができる。また、Ａｌ源としては、純金属ＡｌやＡｌ合金を用いてもよいし、Ａｌ精錬時の残渣などを用いてもよい。
【００８０】
なお、転炉吹錬した溶鋼を取鍋に出鋼する際には、取鍋への転炉スラグの流入を抑制することが好ましい。転炉スラグにはＰ2Ｏ5が含有されており、後の脱硫処理工程において溶鋼中のＰ含有率が上昇する原因となるだけでなく、取鍋への流入スラグ量が変動すると、スラグ成分組成の制御が難しくなるからである。このため、転炉スラグの生成量を減少させること、転炉出鋼時に出鋼孔直上に羽根形状のダーツを投入して出鋼孔上部での渦形成を抑制すること、さらには、転炉からのスラグの流出を電気的、光学的または機械的方法により検出してスラグ流出のタイミングに合わせて出鋼流を停止すること、などの手段により、転炉からのスラグの流出を低減し、取鍋へのスラグの流入を抑制することが好ましい。
【００８１】
工程１のみならず、後述する工程２および３のいずれの工程も大気圧下にて行う。その理由は、本発明では減圧下において強攪拌操作を行う必要がないことに加えて、減圧下で工程１〜３の処理を行うには、設備コストおよびランニングコストが上昇するからである。
【００８２】
（２）工程２
工程２では、工程１においてＣａＯ系フラックスを添加された大気圧下の取鍋内溶鋼に、攪拌ガスを吹き込むことにより溶鋼およびＣａＯ系フラックスを攪拌するとともに、溶鋼に酸化性ガスを供給し、酸化性ガスと溶鋼との反応により生成するＡｌ2Ｏ3などの酸化物をＣａＯ系フラックスと混合する。
【００８３】
前述のとおり、ＣａＯ系フラックスの一部または全部を工程２で添加してもよいし、Ａｌの一部または全部を工程２で添加してもよい。ただし、本発明において直接対象とするＣａＯおよびＡｌの添加量とは、転炉からの出鋼開始前に取鍋中に装入しておくものを含め、出鋼開始時点から工程２における酸化性ガスの供給が完了するまでのものを意味している。
【００８４】
（２）−１  酸化性ガスの供給方法
工程２において溶鋼に酸化性ガスを供給するのは、溶鋼成分と酸化性ガスとの反応により生じる酸化発熱反応を利用して溶鋼の加熱または温度低下の抑制を図るとともに、Ａｌ2Ｏ3を生成させてスラグの成分組成制御を行うためである。この酸化性ガスとしては、溶鋼中の元素を酸化させる能力を有する前記の種類のガスを用いることができる。
【００８５】
酸化性ガスの供給方法としては、溶鋼内部に酸化性ガスを吹き込む方法や、溶鋼の上方に配置したランスまたはノズルから酸化性ガスを吹き付ける方法などを用いることができるが、スラグの制御性および高温領域の活用によるスラグの溶融および滓化性向上の観点から、上吹きランスを用いて溶鋼表面に吹き付ける方法が好ましい。これにより、酸化性ガスと取鍋内溶鋼とが反応して形成される高温領域を利用してＣａＯ系フラックスを直接的に加熱し、ＣａＯ系フラックスの滓化を促進することができる。
【００８６】
溶鋼の上方に配置したランスまたはノズルから溶鋼に酸化性ガスを吹き付ける場合に、発生した熱をスラグに有効に伝達させるためには、酸化性ガスの吹き付け強さをある程度確保する必要がある。この吹き付け強さを確保するためには、ランス高さを低くして溶鋼に接近させる必要がある。その結果、溶鋼から受ける輻射熱によりランス寿命が低下して、ランスの交換作業が増加するため、高い生産性を維持することが難しくなる。したがって、ランスまたはノズルを通して酸化性ガスを溶鋼に吹き付ける場合には、ランスまたはノズルを水冷構造とすることが好ましい。
【００８７】
湯面からのランスまたはノズルの高さ（湯面とランス下端との鉛直距離）は、０．５〜３ｍ程度の範囲とすることが好ましい。ランスまたはノズル高さが０．５ｍ未満では、溶鋼のスピッティングが激しくなるとともに、ランスまたはノズル寿命が低下するおそれがあり、一方、３ｍを超えて高いと、酸化性ガスジェットが溶鋼面に到達しにくくなり、精錬の酸素効率が著しく低下するおそれがあるからである。
【００８８】
（２）−２  酸化性ガスの供給量など
工程２における酸化性ガスの供給量は、純酸素換算量で０．４Ｎｍ3／ｔ以上とすることが好ましく、１．２Ｎｍ3／ｔ以上とすることがさらに好ましい。この酸素供給量は、Ａｌを酸化させて、溶鋼の温度維持や温度上昇のための熱源を得るために好ましい酸素供給量であるとともに、工程１において添加したＣａＯ源のスラグ化促進のためにも好ましい供給量である。上記の酸素供給量とすることにより、スラグ形成のための好適量のＡｌ2Ｏ3が生成されて、スラグ成分組成の制御性が一段と良好になり、溶鋼の脱硫および清浄化作用がさらに一層向上する。
【００８９】
また、酸化性ガスの供給速度は、純酸素換算量で、０．０７５〜０．２４Ｎｍ3／ｍｉｎ・ｔの範囲とすることが好ましい。酸化性ガスの供給速度が０．０７５Ｎｍ3／ｍｉｎ・ｔ未満では、処理時間が長時間となって生産性が低下するおそれがある。一方、０．２４Ｎｍ3／ｍｉｎ・ｔを超えて高くなると、ＣａＯ系フラックスの加熱は十分に行うことができるものの、酸化性ガスの供給時間が短くなると同時に、単位時間当たりのＡｌ2Ｏ3生成量が増加しすぎて、スラグの溶融およびスラグ成分組成の均一化のための十分な時間が確保できなくなるおそれがある。また、ランスや取鍋耐火物の寿命が低下するおそれもある。なお、生産性を確保する観点から酸化性ガスの供給速度を０．１Ｎｍ3／ｍｉｎ・ｔ以上とすればさらに好ましい。
【００９０】
工程２では、上記のようにして行われる酸化性ガスの供給により、Ａｌ2Ｏ3を生成させるとともに溶鋼温度を上昇させる。そして、火点に存在する高温領域を利用してスラグの溶融および滓化を促進させる。また、溶鋼中に浸漬したランスから攪拌ガスを吹き込むことにより、酸化性ガスと溶鋼との反応により生成したＡｌ2Ｏ3をＣａＯ系フラックスと混合させ、スラグの成分組成制御を行う。
【００９１】
酸化性ガスと溶鋼との反応によって生成する酸化物は、Ａｌ2Ｏ3が主体であるが、同時に少量のＦｅＯ、ＭｎＯさらにはＳｉＯ2も生成する。これらはいずれもＣａＯの融点を低下させる酸化物である。これらの酸化物は、ＣａＯに混合されることによりスラグの融点を降下させる作用を発揮することから、ＣａＯ系フラックスの滓化をさらに促進する。ここで、これらの酸化物のうちでＦｅＯおよびＭｎＯは、スラグの酸素ポテンシャルを増大させる効果を有するため、熱力学的には溶鋼の脱硫に不利に作用するが、最終的には、次の工程３におけるガス攪拌によって溶鋼中のＡｌと反応して、消失する。
【００９２】
（２）−３  攪拌ガスの吹込み方法および吹込量
工程２における攪拌方法としては、溶鋼に浸漬したランスを通して溶鋼中に攪拌ガスを導入する方法、取鍋の底部に設置したポーラスプラグから攪拌ガスを導入する方法などがあるが、溶鋼に浸漬したランスを介して溶鋼中に攪拌ガスを導入するのが好ましい。その理由は、取鍋底部に設置したポーラスプラグから攪拌ガスを導入する方法などの場合には、十分な流量のガスを導入することが難いために、スラグとＡｌ2Ｏ3との混合が不十分となり、その結果、極低硫鋼の溶製が困難となる場合があるからである。
【００９３】
攪拌ガスの吹込み流量は、０．００３５〜０．０２Ｎｍ3／ｍｉｎ・ｔの範囲とすることが好ましい。吹込み流量が０．００３５Ｎｍ3／ｍｉｎ・ｔ未満では、攪拌力が不足して、スラグとＡｌ2Ｏ3との攪拌が不十分になり、また、スラグの酸素ポテンシャルが増大して、後工程である工程３におけるスラグの酸素ポテンシャルの低減が不十分になり、脱硫に不利になるおそれがあるからである。一方、吹込み流量が０．０２Ｎｍ3／ｍｉｎ・ｔを超えて多くなると、スプラッシュの発生が極度に多くなり、生産性の低下をきたすおそれがある。上記スラグの酸素ポテンシャルをできる限り低下させ、かつ生産性の低下を回避するためには、吹込み流量を０．０１５Ｎｍ3／ｍｉｎ・ｔ以下とすることがさらに好ましい。
【００９４】
（３）工程３
工程３では、上吹きランスなどを使用した酸化性ガスの供給を停止するとともに、大気圧下において取鍋内溶鋼に浸漬したランスなどを介して、攪拌ガスの吹込みによる溶鋼およびスラグの攪拌を継続し、脱硫および介在物の除去を行う。
【００９５】
（３）−１  攪拌ガスの吹込み方法および吹込量
酸化性ガスの供給停止後における攪拌ガスの吹き込み時間は４分以上とすることが好ましく、２０分以下とすることがさらに好ましい。また、攪拌ガスの吹込量は０．００３５〜０．０２Ｎｍ3／ｍｉｎ・ｔの範囲とすることが好ましい。上記の条件で攪拌を継続することが極低硫高清浄鋼を溶製する上で好ましい理由を下記に説明する。
【００９６】
工程２において、酸化性ガスの供給時にスラグの酸素ポテンシャルを増大させないためには、酸化性ガスの供給速度を低下させるか、または大気圧下にある溶鋼に多量の攪拌ガスを吹き込みながら酸化性ガスを供給することが考えられる。
【００９７】
しかし、酸化性ガスの供給速度を極度に低下させると、溶鋼の昇温速度が低下し、生産性が低下する。また、大気圧下の溶鋼に極度に多量の攪拌ガスを吹き込むと、溶鉄の飛散が増大し、鉄歩留まりの低下によるコストアップや、周辺装置への飛散地金の付着に起因する生産性の低下などを招く。
【００９８】
本発明の方法では、上記の問題を生じることなく、酸化性ガスの供給によるスラグの酸素ポテンシャルの増大を防ぐために、取鍋内の溶鋼とスラグとの攪拌を、酸化性ガス供給期（工程２）と、その後の酸化性ガスを供給しない時期（工程３）とに分離して行う。すなわち、上吹きランスなどによる酸化性ガスの供給を停止した後においても、取鍋内溶鋼に浸漬したランスなどを通して溶鋼中への攪拌ガスの吹き込みを継続する。この工程を経ることにより、スラグ中における低級酸化物の濃度を低下させ、スラグの脱硫能力を最大限に発揮させることができる。なお、通常のガス供給条件においては、工程２における酸化性ガス供給時間ｔ0に対する工程３での攪拌ガス吹込み時間ｔの比（ｔ／ｔ0）は、０．５以上とすることが好ましい。
【００９９】
工程３では、脱硫とともに、工程２において酸化性ガスの供給によって生成した酸化物系介在物の分離も、同時に行う。攪拌ガス吹込みによるガス攪拌時間は、４分以上とすることが好ましい。ガス攪拌時間が４分未満では、工程２における酸化性ガスの供給により上昇したスラグの酸素ポテンシャルを工程３において十分に低下させることが困難なことに加えて、脱硫率を高め、Ｔ．［Ｏ］を十分に低下させるための反応時間を確保することが難しくなるからである。ガス攪拌時間が長いほど低硫化作用および清浄化作用が高まるが、その反面、生産性が低下し、また溶鋼温度も低下することから、現実には２０分程度以下とすることが好ましい。
【０１００】
工程３にて行う攪拌ガスの吹込みも、溶鋼中に浸漬したランスを通して攪拌ガスを導入する方法によるのが好ましい。その理由は、例えば、取鍋の底部に設置したポーラスプラグから攪拌ガスを導入する場合には、十分な流量のガスを溶鋼中に導入することが難しく、したがって、工程３においてスラグ中のＦｅＯおよびＭｎＯ成分を十分に還元することができなくなり、極低硫鋼の溶製が困難になる場合があるからである。
【０１０１】
本発明の方法は、大気圧下においてガス攪拌処理することを特徴の一部としている。減圧下におけるガス攪拌のように少量のガス吹込みでは、スラグとメタルとを強攪拌することが困難であり、また、安定したガス流量条件のもとでガス攪拌を行うことが難しいからである。
【０１０２】
攪拌ガスの吹込み流量は、前記のとおり、０．００３５〜０．０２Ｎｍ3／ｍｉｎ・ｔとすることが好ましい。吹込み流量が０．００３５Ｎｍ3／ｍｉｎ・ｔ未満では、攪拌力が不足し、工程３におけるスラグの酸素ポテンシャルの低減が不十分となって、さらなる脱硫が促進されなくなるおそれがある。また、吹込み流量が０．０２Ｎｍ3／ｍｉｎ・ｔを超えて多くなると、スプラッシュの発生が極度に多くなり、生産性の低下を招くおそれがあるからである。スラグの酸素ポテンシャルをできる限り低下させ、かつ生産性の低下を回避するためには、吹込み流量を０．０１５Ｎｍ3／ｍｉｎ・ｔ以下とすることがさらに好ましい。
【０１０３】
（３）−２  工程３の終了後におけるスラグ成分組成
工程３による処理終了後におけるスラグ成分組成は、前記第４発明で規定するとおり、ＣａＯとＡｌ2Ｏ3との質量含有率の比（以下、「ＣａＯ／Ａｌ2Ｏ3」とも記す）を０．９〜２．５とし、同スラグ中のＦｅＯおよびＭｎＯの質量含有率の合計（以下、「ＦｅＯ＋ＭｎＯ」とも記す）を８％以下とすることが好ましい。スラグ成分組成をＣａＯ：４５〜６０％、Ａｌ2Ｏ3：３３〜４６％、ＣａＯ／Ａｌ2Ｏ3≧１.３、および（ＦｅＯ＋ＭｎＯ）≦４％の範囲とすればさらに好ましい。特に好適な範囲は、ＣａＯ：５０〜６０％、Ａｌ2Ｏ3：３３〜４０％、ＣａＯ／Ａｌ2Ｏ3≧１.５、および（ＦｅＯ＋ＭｎＯ）≦１％である。
【０１０４】
スラグ成分組成の効果を明確にするために、下記の予備試験２および予備試験３を行った。Ｃ：０．０５〜０．０７％、Ａｌ：０．０８〜０．２５％、Ｐ：０．００３〜０．０１５％、Ｓ：０．００１２〜０．００３５％、Ｍｎ：０．２５〜１．７５％、Ｓｉ：０．０１〜０．５５％の成分組成を有する溶鋼２５０ｔを前記図1に示す装置を用いて脱硫処理した。
【０１０５】
予備試験２では、本発明の方法にしたがって、工程１においてＣａＯおよびＡｌを溶鋼に添加した後、工程２において酸素ガスを上吹きランスにより吹き付け、その後９分間、Ａｒガスの吹込みによる攪拌を行った。酸素ガス供給量は０．５〜１．５Ｎｍ3／ｔとし、酸素ガス供給量に応じてＣａＯ添加量を調整した。なお、螢石は使用しなかった。
【０１０６】
予備試験３は、比較試験として、ＣａＯおよびＡｌ2Ｏ3を添加するとともに、スラグ中の螢石含有率が１０〜１５％となるように螢石を添加し、酸化性ガスは供給せずにＡｒガスのみを吹き込み、１３分間攪拌操作のみを行った。予備試験２および予備試験３ともに、スラグ量の総量は１８〜２２ｋｇ／ｔである。処理後の脱硫率を測定し、スラグ中ＣａＯ／Ａｌ2Ｏ3およびスラグ中（ＦｅＯ＋ＭｎＯ）含有率との関係として整理した。
【０１０７】
図２は、予備試験２における脱硫率とスラグ中ＣａＯ／Ａｌ2Ｏ3およびスラグ中（ＦｅＯ＋ＭｎＯ）含有率との関係を示す図であり、また、図３は、予備試験３における脱硫率とスラグ中ＣａＯ／Ａｌ2Ｏ3およびスラグ中（ＦｅＯ＋ＭｎＯ）含有率との関係を示す図である。
【０１０８】
図２で示される予備試験２の結果から、下記のことが判明した。すなわち、本発明の方法にしたがえば、スラグ中ＣａＯ／Ａｌ2Ｏ3の値が高く、（ＦｅＯ＋ＭｎＯ）含有率が低いほど、脱硫率は向上する。また、第４発明で規定したとおり、ＣａＯ／Ａｌ2Ｏ3の値を０．９〜２．５とし、かつ（ＦｅＯ＋ＭｎＯ）含有率を８％以下とした場合には、脱硫率８０％以上が得られ、好ましい。また、ＣａＯ／Ａｌ2Ｏ3の値を１．３以上とし、かつ（ＦｅＯ＋ＭｎＯ）含有率を３％以下とした場合には、脱硫率９０％以上が得られるのでさらに好ましく、特に、ＣａＯ／Ａｌ2Ｏ3の値を１．５以上とし、かつ（ＦｅＯ＋ＭｎＯ）含有率を１％以下とした場合には、９５％以上の脱硫率が得られるので極めて好ましい。
【０１０９】
一方、図３で示される予備試験３によれば下記のことがわかる。すなわち、比較試験の条件においても、スラグ中ＣａＯ／Ａｌ2Ｏ3の値が高く、（ＦｅＯ＋ＭｎＯ）含有率が低いほど、脱硫率が向上するという傾向は、予備試験２の場合と同様である。しかし、予備試験３においては、ＣａＯ／Ａｌ2Ｏ3の値および（ＦｅＯ＋ＭｎＯ）含有率が同一であっても、脱硫率が９０％以上に達する場合もあれば、また８０％未満の場合も存在する。つまり、予備試験３では、予備試験１に比較して、同一スラグ組成における脱硫率が低く、しかも脱硫率の変動が大きい。
【０１１０】
以上の試験結果から、本発明の方法のように、ＣａＯ系フラックスの添加後に酸化性ガスを供給してＡｌ2Ｏ3を生成させ、これを利用してスラグの成分組成を制御する方法は、他の方法によりスラグ組成を制御するよりも、スラグ成分組成の制御性に優れており、その結果、高い脱硫率を安定して達成できることが示された。
【０１１１】
（３）−３  工程３の終了後における鋼成分組成、介在物制御など
工程３の処理を終了することにより、溶鋼中Ｓ含有率が１０ｐｐｍ以下であるとともにＴ．［Ｏ］が３０ｐｐｍ以下である極低硫高清浄鋼、例えば、Ｃ：０.０３〜０.２％、Ｓｉ：０.００１〜０.６５％、Ｍｎ：０.０５〜２.５％、Ｐ：０.００５〜０.０５％、Ｓ：１０ｐｐｍ以下、ｓｏｌ．Ａｌ：０.００５〜２.０％、Ｔ．［Ｏ］：３０ｐｐｍ以下の鋼成分組成を有する極低硫高清浄鋼が製造される。工程３終了時の温度は１５９０〜１６６５℃程度である。
【０１１２】
また、表２に、工程３の終了時における代表的な鋼の成分組成範囲を示す。
【０１１３】
【表２】
2007277647.tif 000004
【０１１４】
同表には、製品の成分組成も併せて示されており、Ｓ含有率およびＴ．［Ｏ］の低減は、工程３の終了までに完了していることがわかる。なお、Ｔ．［Ｏ］は工程３終了時よりも製品において低下しているが、これは、工程３に続く工程４の効果などによるものである。
【０１１５】
また、前記のとおり、工程１〜工程３においては、脱硫に有効に作用するスラグ量を確保する観点から、取鍋内の溶鋼にシュノーケルなどの浸漬管を浸漬させずに処理することが好ましい。脱ガス装置の浸漬管などを浸漬すると、浸漬管の内外でスラグが分断され、酸化性ガスが供給される領域に存在するスラグの滓化は促進されるものの、それ以外の領域に存在するスラグの滓化が遅れ、浸漬管の外側に存在するスラグの攪拌も不十分となって、脱硫に有効に作用するスラグ量が減少するおそれがあるからである。
【０１１６】
なお、工程３の終了後におけるスラグ量は、１３〜３２ｋｇ／ｔ程度であることが好ましい。スラグ量が１３ｋｇ／ｔ未満ではスラグ量が少なく、安定した脱硫率が得られにくい。また、スラグ量が３２ｋｇ／ｔを超えて多いと、スラグ成分組成の制御に要する時間が長くなり、その結果、処理時間の延長につながる場合がある。
【０１１７】
特に、耐水素誘起割れ性を要求される場合、あるいは、連続鋳造過程におけるノズル閉塞の防止を必要とする場合には、工程３の終了後に、例えばＣａＳｉ、ＣａＡｌ、ＦｅＣａ、ＦｅＮｉＣａなどのＣａ含有物質を添加して介在物の球状化を図ることが好ましい。この場合のＣａＳｉ添加量は０．２〜１．２ｋｇ／ｔ程度の範囲が好ましい。なお、球状介在物中のＣａＯ含有率は、４５〜７５％であることが好ましい。これは、ＣａＯ含有率が４５％未満では球状化作用が不安定となり、一方、同含有率が７５％を超えて高くなると介在物の延伸性が増加して、水素誘起割れの起点となる可能性が高まるからである。
【０１１８】
以上に説明した工程１〜工程３の処理を経ることにより、ＣａＯ系フラックスの使用による極低硫域までの脱硫および鋼の清浄化が達成され、Ｓ含有率が１０ｐｐｍ以下であるとともにＴ．［Ｏ］が３０ｐｐｍ以下の極低硫高清浄鋼を安価に溶製することができる。
また、取鍋内の溶鋼に螢石（ＣａＦ2）を添加しなくとも、極低硫域までの脱硫および鋼の清浄化作用を確保できることから、螢石は使用しないことが好ましい。螢石は、近年、資源枯渇化により入手が困難であるとともに、環境問題への配慮により使用が制約される傾向にあることから、螢石の使用を要しない本発明の方法は、環境対応型の鋼の溶製方法としても好適である。
【０１１９】
溶鋼に酸化性ガスを供給することにより精錬反応を進行させる本発明の溶製方法では、溶鋼の酸化反応に伴ってスプラッシュの飛散、発煙および発塵を伴うため、取鍋上方にカバーを設けてこれらの散逸を防止するとともに、集塵設備により処理するのが好ましい。さらに、上記カバー内の圧力を正圧に制御することにより大気の巻き込みを防止でき、溶鋼の再酸化および窒素の侵入を防止できる。また、酸化性ガスの供給には非消耗型上吹きランスを使用するのが一般的であり、その冷却効率を高めるため水冷型のランスを使用することが好ましい。
【０１２０】
（４）工程４
工程４は、復硫を抑止して極低Ｓ含有率を維持しつつ温度補償を行うこと、およびさらに清浄度を向上させるために行う工程である。このためには、ＲＨ装置を用いる必要がある。ＲＨ処理は、真空槽の底部に設けた２本の浸漬管を取鍋内溶鋼に浸漬し、これら浸漬管を通じて取鍋内溶鋼を環流させるため、スラグの攪拌が弱く、スラグの巻き込みが少ない状態で、介在物の分離処理が可能であることから、より一層の高清浄化を図ることができる。また、スラグ−溶鋼間の反応速度も小さいため、ＲＨ装置を用いて昇熱処理を施しても復硫を抑制できる。
【０１２１】
（４）−１  ＲＨ処理における溶鋼の昇熱方法
ＲＨ装置を用いた溶鋼の昇熱処理方法について説明する。ＲＨ装置を用いて溶鋼を真空槽および取鍋間で環流させつつ、真空槽内溶鋼に酸化性ガスを吹き込むかまたは真空槽内に設けた上吹きランスを介して真空槽内溶鋼に酸化性ガスを吹き付ける。この酸化性ガス中の酸素が溶鋼中Ａｌと反応し、Ａｌ2Ｏ3を生成すると同時に反応熱を生じ、この反応熱により溶鋼温度が上昇する。また、このＡｌと酸素との反応により、Ａｌ2Ｏ3介在物ならびにＦｅＯおよびＭｎＯが生成する。生成したＡｌ2Ｏ3、ＦｅＯおよびＭｎＯは取鍋内溶鋼表面のスラグ中に移行し、スラグ中の（ＦｅＯ＋ＭｎＯ）含有率を増加させ、スラグの脱硫能を低下させる。
【０１２２】
このとき、スラグと溶鋼との反応速度が速ければ、スラグ中のＳが溶鋼中に移行する復硫現象が生じるが、ＲＨ処理ではスラグと溶鋼との反応速度が遅いため、復硫を抑制することができる。したがって、昇熱処理の一部を脱硫処理からＲＨ処理へと移すことにより、復硫を抑制し、溶鋼のＳ含有率を極低レベルに維持したまま、昇温することが可能となる。
【０１２３】
また、工程３の終了時よりもさらに清浄化が必要な場合は、酸化性ガスの供給停止後に環流を継続することにより、さらに介在物を除去し、清浄度を一層向上させることができる。工程４における酸化性ガス供給停止後のＲＨ環流処理時間は、好ましくは８分以上、より好ましくは１０分以上であり、さらに好ましくは１５分以上である。このＲＨ環流処理時間は、要求される介在物量レベルあるいは水素含有率レベルに応じて、適宜決定すればよい。また、酸化性ガスの供給量は、昇温後の目標溶鋼温度に応じて適宜決定すればよい。
【０１２４】
工程４における酸化性ガスの供給速度は純酸素換算量で、０．０８〜０．２０Ｎｍ3／ｍｉｎ・ｔとするのが好ましい。酸化性ガスの供給速度が０．０８Ｎｍ3／ｍｉｎ・ｔ未満では処理時間が長くなり、また、０．２０Ｎｍ3／ｍｉｎ・ｔを超えて高くなると、ＦｅＯおよびＭｎＯの生成量が増加しすぎて好ましくない。
【０１２５】
酸化性ガスとしては、酸素ガス、二酸化炭素などの単味ガス、およびそれら単味ガスの混合ガスならびに上記ガスと不活性ガスまたは窒素ガスとの混合ガスを用いることができるが、処理時間短縮の観点から酸素ガスを用いることが好ましい。
【０１２６】
酸化性ガスの供給方法は、溶鋼内への吹き込み、上吹きランスを介しての真空槽内溶鋼表面への吹き付けなどの方法を用いることができるが、操作性の良さを考慮すると、吹き付けによるのが好ましい。この場合、上吹きランスノズルは、ストレート型、急拡大型、ラバール型などいかなる形状のものであってもよい。また、ランス高さ（ランス下端と真空槽内溶鋼表面との鉛直距離）は１．５〜５．０ｍとするのが好ましい。ランス高さが１．５ｍ未満では、溶鋼のスピッティングによりランスが損耗しやすく、また、５．０ｍを超えて高いと酸化性ガスジェットが溶鋼表面に到達しにくくなって、昇熱効率が低下する。
【０１２７】
酸化性ガス供給中における真空槽内の雰囲気圧力は８０００〜１１００Ｐａとするのが好ましい。酸化性ガスの供給停止後に引き続き環流を行う場合は、８０００Ｐａ以下とするのが好ましく、さらに好適には７００Ｐａ以下とする。真空槽内の雰囲気圧力が８０００Ｐａを超えて高いと環流速度が遅いため、介在物の除去に長時間を要し、好ましくない。また、７００Ｐａ以下では介在物の除去を効率的に行うことができるのに加えて、溶鋼中Ｈ含有率およびＮ含有率も同時に低減することができる。
【０１２８】
なお、酸化性ガスの供給中または供給後に溶鋼中に合金元素などを添加して、溶鋼中のＳｉ、Ｍｎ、Ｃｒ、Ｎｉ、Ｔｉなどの成分調整を行ってもよい。
【０１２９】
（４）−２  工程４による介在物量低減および復硫抑止効果
工程４における酸化性ガス供給速度（純酸素換算量）Ｘ（Ｎｍ3／ｍｉｎ・ｔ）を０．０８〜０．２０Ｎｍ3／ｍｉｎ・ｔの範囲で変更し、工程３を終了した溶鋼から採取したサンプル中の５０μｍ以上の大きさを有する介在物個数Ｎ0および工程４のＲＨ処理後の溶鋼サンプル中の５０μｍ以上の大きさの介在物個数Ｎを光学顕微鏡により計測し、Ｎ／Ｎ0により算出される介在物個数指数を調査した。なお、介在物個数の計測は、ＪＩＳ  Ｇ  ０５５５にて規定された方法に準拠して、サンプル断面７００ｍｍ2内に存在する５０μｍ以上の大きさの介在物個数を計測した。
【０１３０】
さらに、工程３終了後における溶鋼中のＳ含有率［Ｓ］ｉ（％）と工程４終了後におけるＳ含有率［Ｓ］ｅ（％）との差、ΔＳ＝［Ｓ］ｉ−［Ｓ］ｅを調査した。なお、酸化性ガス供給量は酸素ガス換算量で０．２〜０．８Ｎｍ3／ｔとし、酸化性ガス供給停止後の環流時間は８分間とした。
【０１３１】
図４は、工程４における酸化性ガス供給速度（純酸素換算量）（Ｘ）と介在物個数指数（Ｎ／Ｎ0）との関係を示す図であり、図５は、工程４における酸化性ガス供給速度（純酸素換算量）（Ｘ）と、工程３終了後と工程４終了後におけるＳ含有率の差（ΔＳ）との関係を示す図である。図４および図５に示された結果から、工程４における酸化性ガスの供給速度によらず、ＲＨ処理における復硫を抑止しつつ、酸化性ガスの供給による溶鋼の昇温が可能であることに加えて、酸化性ガス供給停止後のＲＨ環流処理によって５０μｍ以上の大型介在物を効率よく低減できることがわかる。
【実施例】
【０１３２】
本発明に係る極低硫高清浄鋼の溶製方法の効果を確認するため、下記に示す鋼の溶製試験を行い、その結果を評価した。
【０１３３】
（１）溶製試験方法
予め、必要に応じて溶銑脱硫および溶銑脱燐処理を行った溶銑を、２５０トン（ｔ）規模の上底吹き転炉に装入し、溶鉄中Ｃ含有率が０．０３〜０．２％になるまで粗脱炭吹錬を行い、終点温度を１６３０〜１６９０℃として粗脱炭溶鋼を取鍋に出鋼し、出鋼時に各種脱酸剤および合金を添加して取鍋内溶鋼成分を、Ｃ：０．０３〜０．２％、Ｓｉ：０．００１〜１．０％、Ｍｎ：０．０５〜２．５％、Ｐ：０．００３〜０．０５％、Ｓ：２７〜２８ｐｐｍ、ｓｏｌ．Ａｌ：０．００５〜２．０％、Ｔ．［Ｏ］：５０〜１００ｐｐｍとした。
【０１３４】
この溶鋼を出鋼する際に流出する転炉スラグの量は、調整せずにそのままとするか、あるいは、前述のダーツを用いて取鍋への流入を抑制することにより調整した。また、出鋼時には、脱酸用であるとともに、工程２において上吹きする酸化性ガスとの反応に要するＡｌを添加して溶鋼を脱酸するとともに、出鋼流の攪拌によりスラグの脱酸も行った。本発明法の工程１〜工程４の処理は、下記のとおり行った。
【０１３５】
工程１として、大気圧下での出鋼時において取鍋内溶鋼にＣａＯ換算量で８ｋｇ／ｔの生石灰を一括して添加した。また、この出鋼中に４００ｋｇの金属Ａｌを一括して添加した。
【０１３６】
工程２として、取鍋内溶鋼に浸漬ランスを浸漬させ、Ａｒガスを０．０１２Ｎｍ3／ｍｉｎ・ｔの供給速度で吹き込むとともに、水冷構造を有する上吹きランスから酸素ガスを０．１４Ｎｍ3／ｍｉｎ・ｔの供給速度で溶鋼表面に吹き付けた。このとき、ランス下端と溶鋼表面との鉛直距離は１．８ｍとし、酸素供給時間は６分とした。また、溶鋼には浸漬管を浸漬せず、取鍋上方にはカバーを設置し、発生ガス、スプラッシュ、ダストなどを集塵装置に導いて処理した。
【０１３７】
工程３として、酸素ガスの供給を停止後、上記のＡｒガス供給速度でＡｒガスを１０分間吹き込んで攪拌を行った。工程３終了後におけるスラグ成分組成は、ＣａＯ／Ａｌ2Ｏ3が０．９〜２．４、（ＦｅＯ＋ＭｎＯ）含有率は０．７〜６．１％である。
【０１３８】
工程４として、ＲＨ処理開始直後に真空槽内に設置した上吹きランスから酸素ガスを１．６Ｎｍ3／ｔ吹き付けた。ランスノズルはストレート型を用い、ランス下端と真空槽内溶鋼表面との鉛直距離を２．５ｍ、酸素ガス供給速度は０．１４Ｎｍ3／ｍｉｎ・ｔとした。ＲＨ装置の浸漬管径は０．６６ｍ、環流Ａｒガス流量は２．０Ｎｍ3／ｍｉｎであり、到達真空度は１４０Ｐａである。酸素ガスの供給停止後、１０分間の環流処理を施して、処理を完了した。なお、溶製試験におけるスラグ量は約１８ｋｇ／ｔである。
【０１３９】
表３および表４に、本発明例の試験番号１〜１４および比較例の試験番号１５〜２７についての試験条件、および脱硫率、溶鋼中Ｓ含有率、鋼中の介在物個数の指標となるＴ．［Ｏ］などの試験結果を示した。
【０１４０】
【表３】
2007277647.tif 000005
【０１４１】
【表４】
2007277647.tif 000006
【０１４２】
試験番号１〜６は、上記の条件でスラグ成分組成を変化させて処理を行った試験であり、試験番号７および８は、工程３における酸素ガス供給停止後の攪拌時間を３分間とした試験である。また、試験番号９および１０は、工程４において酸素ガス供給停止後の溶鋼の環流を行わなかった試験であり、そして、試験番号１１〜１４は、工程１においてＡｌを添加し、工程４の処理を行わなかった試験である。
【０１４３】
次に、比較例Ａとして、工程３の処理を行わない試験を、また、比較例Ｂとして、工程２の処理を行わない試験を下記の方法により行った。
【０１４４】
すなわち、比較例Ａでは、工程１としてＣａＯ換算量で８ｋｇ／ｔの生石灰を一括して添加し、また、４００ｋｇの金属Ａｌを一括して添加した。次に、工程２として取鍋内溶鋼に浸漬ランスを浸漬させ、Ａｒガスを０．０１２Ｎｍ3／ｍｉｎ・ｔの供給速度で吹き込むとともに、水冷構造を有する上吹きランスから酸素ガスを０．１４Ｎｍ3／ｍｉｎ・ｔの供給速度で溶鋼表面に吹き付けた。このとき、ランス下端と溶鋼表面との鉛直距離は１．８ｍとし、酸素供給時間は６分とした。その後、工程３の処理は省略し、工程４としてＲＨ処理開始直後に真空槽内に設置した上吹きランスから酸素ガスを１．０Ｎｍ3／ｔ吹き付けた。ＲＨの操業条件は、本発明例と同様とした。
【０１４５】
また、比較例Ｂでは、工程１としてＣａＯ換算量で８ｋｇ／ｔの生石灰を一括して添加し、また、４００ｋｇの金属Ａｌを一括して添加した後に、工程２としての酸素ガスの供給を行わずに、工程３として取鍋内溶鋼に浸漬ランスを浸漬させ、Ａｒガスを０．０１２Ｎｍ3／ｍｉｎ・ｔの供給速度で吹き込み、１６分間攪拌を行った。その後、取鍋をＲＨ装置へ移送し、工程４としてＲＨ処理開始直後に真空槽内に設置した上吹きランスから酸素ガスを２．７Ｎｍ3／ｔ吹き付けた。ランスノズルはストレート型を用い、ランス下端と真空槽内溶鋼表面との鉛直距離を２．５ｍ、酸素ガス供給速度は０．１４Ｎｍ3／ｍｉｎ・ｔとした。
【０１４６】
ＲＨ処理の前工程で昇熱処理を行っていないため、ＲＨ処理における昇温量が増加し、本発明例の場合に比較してＲＨ処理における酸素供給量が増加した。ＲＨ装置の浸漬管径は０．６６ｍ、環流Ａｒガス流量は２．０Ｎｍ3／ｍｉｎであり、到達真空度は１４０Ｐａである。酸素ガスの供給停止後、１０分間の環流処理を施して、処理を完了した。
【０１４７】
前記のとおり、表３および表４に、比較例の試験条件および試験結果を示した。なお、試験番号１８〜２２では、ＣａＯとＡｌのみを添加し、試験番号２３〜２７では、フラックスとして螢石を１．５ｔ添加した。
【０１４８】
（２）溶製試験結果の評価
本発明例についての試験である試験番号１〜１４は、比較例についての試験である試験番号１５〜２７に比較して、脱硫率が大幅に向上し、工程３後および工程４後のＳ含有率が大幅に低減し、介在物個数の指標となるＴ．［Ｏ］も低減している。なお、工程４を省略した試験番号１１〜１４では、工程２のみで酸化性ガスを用いているため、工程２および工程３でのＡｌ2Ｏ3量が増加し、脱硫および清浄性がやや劣る。
【０１４９】
また、例えば、本発明例の試験番号７と比較例の試験番号２２などのように、スラグ成分組成がほぼ同レベルの試験を比較しても、脱硫率に差が生じている。この結果から、単にスラグ成分組成を一定範囲に調整するのみでは高清浄極低硫鋼の溶製は難しいことがわかる。
【０１５０】
比較例の試験番号１８〜２７では、ＲＨ処理における酸素供給量が多くなるため、（ＦｅＯ＋ＭｎＯ）含有率が増加し、若干の復硫が認められた。また、酸素供給量が多いことから、工程３の後におけるＴ．［Ｏ］に比較して、工程４の後におけるＴ．［Ｏ］が増加した。したがって、極低硫高清浄鋼を安定的に溶製するには、本発明法のように、Ａｌと酸素との反応により生成するＡｌ2Ｏ3を活用することが有効であり、この効果を高めるには、昇温を脱硫処理工程とＲＨ処理工程との両者で分担すること、および工程３における攪拌ガス吹き込みによる脱硫および介在物除去処理が重要であることがわかる。
【０１５１】
さらに、本発明例について詳細に検討すると下記のとおりである。試験番号１〜４では、ＣａＯ／Ａｌ2Ｏ3の値が高いほど、また（ＦｅＯ＋ＭｎＯ）含有率が低いほど、脱硫率が高く、かつ、Ｔ．［Ｏ］も概して低くなっており、本発明の顕著な効果が得られている。
【０１５２】
また、工程３における酸素ガス供給停止後の攪拌時間を充分に確保した試験番号４および６と、同攪拌時間を４分未満の３分間と短くした試験番号７および８とを比較すると、試験番号７および８では脱硫率がやや低く、工程３の後におけるＳ含有率がやや高くなっている。これは、工程３における不活性ガスの吹込み時間を４分以上とすることにより、本発明の脱硫効果がより大きくなることを示している。
【０１５３】
さらに、工程４における酸素ガス供給停止後の溶鋼の環流を行った試験番号３および４と、同環流を行わなかった試験番号９および１０とを比較すると、試験番号３および４の方がＴ．［Ｏ］が低くなっている。したがって、工程４における酸素ガス供給停止後に溶鋼の環流を行うことにより、溶鋼の清浄度を高めることができることがわかる。
【０１５４】
以上に説明したとおり、本発明の第１発明の方法を実施することにより、清浄度に優れた極低硫鋼を溶製することができ、さらに、第２発明〜第９発明で規定する条件を満足させることにより、本発明の効果をさらに一層高めることができる。
【産業上の利用可能性】
【０１５５】
本発明の溶製方法によれば、ＣａＯ系フラックスの添加、溶鋼およびフラックスのガス攪拌ならびに酸化性ガスの供給を適正化することにより、高い脱硫効率を確保するとともに介在物を効果的に除去できるので、極低水準までＳ含有率を低減させた高清浄鋼を安定して溶製することができる。したがって、本発明の方法は、Ｃａ添加処理などを行うことなく、優れた経済性のもとに、例えば、鋼中Ｓ含有率が１０ｐｐｍ以下で、かつ、Ｔ．［Ｏ］が３０ｐｐｍ以下の極低硫高清浄鋼を溶製することができる精錬方法として、製鋼技術分野において広範に適用できる。
【図面の簡単な説明】
【０１５６】
【図１】本発明の方法における工程１〜工程３の処理状況を模式的に示す図である。
【図２】予備試験２における脱硫率とスラグ中ＣａＯ／Ａｌ2Ｏ3およびスラグ中（ＦｅＯ＋ＭｎＯ）含有率との関係を示す図である。
【図３】予備試験３における脱硫率とスラグ中ＣａＯ／Ａｌ2Ｏ3およびスラグ中（ＦｅＯ＋ＭｎＯ）含有率との関係を示す図である。
【図４】工程４における酸化性ガス供給速度（Ｘ）と介在物個数指数（Ｎ／Ｎ0）との関係を示す図である。
【図５】工程４における酸化性ガス供給速度（Ｘ）と、工程３終了後と工程４終了後におけるＳ含有率の差（ΔＳ）との関係を示す図である。
【符号の説明】
【０１５７】
１：取鍋、  ２：溶鋼、  ３：スラグ、  ４：不活性ガス吹込み用浸漬ランス、
５：酸化性ガス上吹きランス、  ６：カバー
【図１】
2007277647.tif 000007
【図２】
2007277647.tif 000008
【図３】
2007277647.tif 000009
【図４】
2007277647.tif 000010
【図５】
2007277647.tif 000011